МАССА ДЛЯ ПРОИЗВОДСТВА ГИПСОВЫХ ПЛИТ
MIXTURE FOR MAKING GYPSUM BOARDS

Изобретение относится к области производства строительных материалов на основе гипсового вяжущего.
Известен способ производства гипсовых плит, предполагающий использование массы, включающей, мас.ч.: воду 700; макулатуру 15; двуводный гипс или фосфогипс 85; мочевиноформальдегидная смола 5; крахмал 2,5 [1].
Задача изобретения состоит в повышении прочности гипсовых плит, полученных из массы.
Технический результат достигается тем, что масса для производства гипсовых плит, включающая воду, макулатуру, двуводный гипс или фосфогипс, мочевиноформальдегидную смолу, крахмал, дополнительно содержит распушеное асбестовое волокно при следующем соотношении компонентов, мас.ч.: вода 680-720; макулатура 20-25; двуводный гипс или фосфогипс 83-87; мочевиноформальдегидная смола 4-4,4; крахмал 1-1,4; распушеное асбестовое волокно 2-2,5.
В таблице приведены составы массы для производства гипсовых плит.
Компоненты
Содержание в составах мас.ч.,
1
2
3
4
Вода
680
700
700
720
Макулатура
20
23
23
25
Двуводный гипс
87
-
-
83
Фосфогипс
-
83
87
-
Мочевиноформальдегидная смола
4
4,2
4,2
4,4
Крахмал
1
1,2
1,2
1,4
Распушеное асбестовое волокно
2
2,3
2,3
2,5
2
Компоненты дозируют в требуемых количествах. В процессе приготовления массы для производства гипсовых плит используют гидропушитель, в который подают воду, макулатуру, предварительно нарезанную на куски площадью 2-16 см. После распушивания макулатуры образовавшуюся массу перекачивают в емкость, где ее перемешивают в течение 10-15 мин с распушеным асбестовым волокном (5, 6 сорт), двуводным гипсом или фосфогипсом, мочевиноформальдегидной смолой и крахмалом. Затем массу обезвоживают, формуют из нее плиты, которые сушат при температуре 70-75°С.
Прочность гипсовых плит, полученных из предложенной массы, повышается на 10-15% в сравнении с плитами, изготовленными с применением массы [1].
Источник информации
1. Воробьев Х.С. Гипсовые вяжущие и изделия: (Зарубежный опыт). - М.: Стройиздат, 1983. - С.176.